Brevet FR2742158A1 — publié le 19970613

PARTICULES TRAITEES PAR UN POLVORGANOSILOXANE FONCTIONNAUSE, LEUR PROCEDE DE PREPARATION ET LEUR UTILISATION DANS LES POLYMERES THERMOPLASTIQUES. La présente invention concerne de nouvelles particules traitées pouvant être en particulier utilisées dans les matières thermoplastiques. Les particules minérales utilisées comme pigments dans les matières plastiques sont en général introduites sous forme pulvérulente dans les mélanges de polymères pour plastiques. Cependant, cette introduction sous forme pulvérulente nécessite un appareillage particulier dont ne sont pas toujours équipés les fabricants de plastiques. Pour remédier à cet inconvénient, il est possible d'utiliser des particules sous forme de mélanges maîtres qui sont des mélanges de polymère(s) thermoplastique(s) et de particules en proportion élevée. II suffit au fabricant de plastiques à qui est vendu le mélange maître de diluer ledit mélange dans une plus grande quantité de polymère(s) pour obtenir la teneur désirée en particules et préparer des plastiques. L'avantage de ces mélanges maîtres est qu'ils présentent une plus grande facilité de manipulation que les particules sous forme pulvénrlente. Cependant, la fabrication même de ces mélanges maîtres nécessite des appareils d'agitation de forte puissance consommant une grande énergie pour pouvoir incorporer les particules dans les polymères. Afin d'améliorer le mouillage des particules par les polymères, il a été proposé de traiter les particules par exemple par des silicones type polydiméthylsiloxane (PDMS). Les mélanges maîtres de particules traitées par de tels produits qui sont actuellement sur le marché présentent une concentration en particules ne dépassant pas 70 % en poids. Des concentrations plus élevées en particules ne peuvent être obtenues avec les particules de l'art antérieur qu'en utilisant des additifs (polyéthylène, carboxylates, ...) permettant d'améliorer l'introduction des charges dans le mélange de polymères et à l'aide d'appareils d'agitation nécessitant la mise en oeuvre d'une grande énergie d'où un procédé de préparation peu rentable industriellement. Un but de la présente invention est de proposer de nouvelles particules pour la préparation de mélanges maîtres présentant une concentration en particules plus élevée que les mélanges maîtres de l'art antérieur. Un autre but est de proposer de nouvelles particules permettant la préparation de mélanges maîtres à l'aide d'une quantité d'énergie faible. Dans ce but, I'invention concerne tout d'abord des particules minérales, à l'exception de la silice, comprenant au moins un polyorganosiloxane fonctionnalisé greffé sur tout ou partie de leur surface, ledit polyorganosiloxane étant fonctionnalisé par: - au moins un groupe alcoxy et/ou hydroxy, - et au moins un groupe organique W choisi parmi les aIkyles, les alkényles, les mercaptoalkyles, les sulfoxydes, les époxy, les groupes (meth)acryloxy, les groupes amino, les groupes hydroxyle, les groupes siloxy, les éthers, les cétones, les esters, les phosphorés, des parties de polymères comprenant des unités récurrentes aromatiques vinyliques, éthers, amides ou sulfuriques. L'invention concerne aussi des procédés de préparation de ces particules. L'invention concerne également une composition comprenant des particules selon l'invention et au moins un polymère thermoplastique. L'invention concerne en outre l'utilisation des particules selon l'invention dans les polymères thermoplastiques. Enfin, I'invention concerne les objets obtenus à partir de polymères thermoplastiques et comprenant des particules selon l'invention. L'invention concerne tout d'abord des particules minérales, à l'exception de la silice, comprenant au moins un polyorganosiloxane greffé sur tout ou partie de leur surface, ledit polyorganosiloxane étant fonctionnalisé par: - au moins un groupe alcoxy et/ou hydroxy, - et au moins un groupe organique choisi parmi les aIkyles, les aIkényles, les mercaptoalkyles, les sulfoxydes, les époxy, les groupes (meth)acryloxy, les groupes amino, les groupes hydroxyle, les groupes siloxy, les éthers, les cétones, les esters, les phosphorés, des parties de polymères comprenant des unités récurrentes aromatiques vinyliques, éthers, amides ou sulfuriques. L'invention porte donc sur des particules traitées en surface par un polyorganosiloxane qui doit présenter au moins deux fonctionnalités. La première est une fonction alcoxy et la deuxième peut présenter une nature assez variée. Le polyorganosiloxane greffé peut présenter une ou plusieurs fonctions du deuxième type. Selon une première variante de l'invention, un premier type de polyorganosiloxane fonctionnalisé peut être greffé à la surface des particules. Ce premier type de polyorganosiloxane comprend, par molécule: - a - d'une part, au moins un motif siloxyle fonctionnel de formule (1): (I) Ra Y Si (0)(3-a)/2 dans laquelle: * a = 0, 1 ou 2 * R est un radical hydrocarboné monovalent choisi parmi les alkyles linéaires ou ramifiés, ayant de 1 à 6 atomes en particulier le méthyle, I'éthyle, le propyle, le butyle et/ou parmi les aryles et en particulier le phényle, le méthyle étant plus particulièrement préféré, les radicaux R étant identiques ou différents quand a = 2. * Y est un radical alcoxyle linéaire ou ramifié choisi, de préférence, parmi les alcoxyles en C1 -C4, en particulier le méthoxyle, I'éthoxyle et le (iso)propoxyle étant plus particulièrement retenus, - ss - et d'autre part, au moins un motif siloxyle fonctionnel de formule no (II) Rb W Si ( )tOb)/2 dans laquelle: * b = 0, 1 ou 2, * R répond à la même définition que celle donnée supra pour le substituant R du motif (I) et peut être identique ou différent de ce premier, * W est un radical hydrocarboné monovalent ayant de 2 à 30 atomes de carbone et éventuellement des atomes de S et/ou O et constituant un reste fonctionnel, relié au silicium par une liaison Si-C, ce reste étant choisi parmi les groupes suivants: (i) un groupe aliçyle, linéaire ou ramifié, comprenant au moins 7 atomes de carbone, (2i) un groupe alkényle en C2-C20, linéaire ou ramifié, comportant une ou plusieurs doubles liaisons dans la (ou les) et/ou en extrémité(s) de chaîne(s), lesdites doubles liaisons étant de préférence conjuguées et/ou associées à au moins un groupement activateur situé en a et avantageusement constitué par un étheroxyde ou un thioéther, (3i) un groupe mono ou bicyclique aliphatique insaturé comportant 5 à 20 atomes de carbone cycliques et une ou deux double(s) liaison(s) éthyléniques dans le cycle éventuellement substituée(s) par un ou deux groupe(s) alkyle(s) linéaire(s) ou ramifiée(s) en C1-C3, ledit groupe cyclique étant éventuellement relié au silicium par l'intermédiaire d'un radical alkylène linéaire ou ramifié en C2-C10, (4i) un groupe mercaptoalkyle de formule: R1-S A (4i) dans laquelle: * R1 représente un radical alkylène en C2410, linéaire ou ramifié, comprenant éventuellement au moins un hétéroatome oxygéné ou un radical alkylin cycloalkylène dont la partie alkylène a la même définition que celle donnée juste ci-avant et la partie cyclique comporte 5 à 10 atomes de carbone et est éventuellement substituée par un ou deux groupe(s) alkyle(s) linéaire(s) ou ramifié(s) en C1-C3, * A correspond: soit à l'hydrogène, soit à un groupement M masquant relié à S par une liaison labile dans des conditions données et permettant le remplacement de M par H ou la création d'une espèce active -R1 (5i) un groupe comprenant une entité polysulfurique et répondant à la formule suivante: - R2 (~S-)x R3 (5i) avec: * x = 1 à 6, * R2 ayant la définition que R supra, * R3 est un alkyle en C1 -C1 0 linéaire ou ramifié, (6i) un groupe comportant au moins un cycle, dont au moins l'un des éléments est un atome de soufre, et répondant aux formules ci-dessous: dans lesquelles * i = 0, 1 ou 2 et j = 1 à 6 * les substituants R4 et R5 sont des radicaux divalents tels que définis supra pour R, (7i) un groupe sulfoxyde de formule: dans laquelle le symbole R1 et M ont les définitions données ci-avant pour la formule (4i); - y - et éventuellement au moins un motif siloxyle de formule 011): (III) Rc Hd Si (0)(4-(c+d))12 dans laquelle *c=0, 1, 2ou 3, d =Oou 1 etc +d * les substituants R étant tels que définis ci-dessus dans les motifs (I) et (M). Dans ce type premier type de polyorganosiloxane, la première fonctionnalité Y alcoxyle est portée par les motifs de formule (I) tandis que la deuxième fonctionnalité W hydrocarboné apparaît dans les motifs de formule (II) définis ci-dessus. Le premier type de polyorganosiloxane fonctionnalisé peut comporter, outre les motifs (I) et (II), au moins un motif (III). Selon une terminologie usuelle dans les silicones, ces motifs (I) et (II) peuvent être des motifs M, D mais également T. La présence de motifs T correspond à une variante dans laquelle les polyorganosiloxanes se présentent sous forme de chaînes linéaires réticulées entre elles. II convient de souligner que dès lors qu'un motif d'un type donné (I, II ou III e.g.), est présent dans le polyorganosiloxane fonctionnalisé à plus d'un exemplaire, les différents exemplaires peuvent être identiques ou différents entre eux. Compte tenu des valeurs que peuvent prendre les indices a à d attribués aux substituants dans les motifs (I), (Il), (III), on doit comprendre que les polyorganosiloxanes fonctionnalisés selon le premier type peuvent présenter une structure linéaire et/ou ramifié et/ou cyclique. Les radicaux R préférés sont: le méthyle, I'éthyle, le n-propyle, I'isopropyle ou le n-butyle, de préférence le méthyle. Plus préférentiellement encore, au moins 80 % en nombre des radicaux R sont des méthyles. Les radicaux alcoxyles Y préférés sont les éthoxyles. Le substituant W du motif (II) du premier type de polyorganosiloxane peut être en particulier choisi parmi les radicaux suivants: - un radical alkyle (i) comprenant de 8 à 30 atomes de carbone et choisi de préférence parmi les radicaux alkyles suivants : octyle, dodécyle, undécyle, tridécyle; - un radical (2i) en C6-C10, comportant une double liaison, et éventuellement une autre conjuguée à la première, ledit radical étant avantageusement l'hexènyle ou le dodécènyle; - un radical (3i) monocyclique en C5-C6, de préférence le cyclonexènyle ou le méthyl-1 cyclohexène-1 yle, éventuellement relié au silicium par l'intermédiaire d'un radical alkylène linéaire ou ramifié en C2-C6, de préférence -CH2-CH2-, -CH2-CH(CH3f ,-(CH2)3-. Pour être encore plus précis sur le premier type de polyorganosiloxanes fonctionnalisés concemés, on mentionne tout d'abord ceux formés par des copolymères linéaires statistiques, séquencés ou à bloc, de formule moyenne suivante (in) : dans laquelle: - les symboles Y, W et R sont tels que définis précédemment, - le symbole Z est un radical monovalent choisi parmi les radicaux formés par l'hydrogène et parmi ceux répondant aux définitions de R, Y et W, - la somme m + n + p + q 2 3, de préférence comprise entre 3 et 100; le cas de figure dans lequel p = q = 0, m # 1 et n s 50 étant plus particulièrement préféré, - 0 I m 1100, de préférence 1 # m # 50 - 0 I n I 100, de préférence 1 I n 150 - 0 # p # 20, de préférence 0 # p # 10 - 0 # q # 40,de préférence 0 # q # 20 - avec les conditions selon lesquelles: si m = 0, au moins l'un des substituants Z correspond à un radical répondant à la définition caractérisant Y, s si n = 0, au moins l'un des substituants Z correspond à un radical répondant à la définition caractérisant W, et si m = n = 0 et p + q 2 1, alors l'un des substituants Z correspond à un radical répondant à la définition caractérisant Y et l'autre des substituants Z correspondant à la définition caractérisant W. Parmi les polyorganosiloxanes fonctionnalisés de formule (IV), plus particulièrement préférés, on peut citer ceux pour lesquels p = q = 0 et 0,1 # m/n 5 5, de préférence 1 # m/n Une alternative à la structure linéaire des polymères de formule (IV) définis cidessus, se rapporte aux polyorganosiloxanes fonctionnalisés constitués par des copolymères cycliques de formule moyenne suivante (V): dans laquelle Y, W et R sont tels que définis précédemment, et avec r, s, t et u représentant des nombres entiers ou décimaux positifs: - la somme r + s + t + u 2 3, de préférence comprise entre 3 et 8, le cas de figure dans lequel t = u = O étant plus particulièrement préféré, -1 - 1 I s r 8, de préférence 1 ss s - 0 - 0 u De préférence, les polyorganosiloxanes sont constitués par des produits correspondants à ceux pour lesquels R = CH3 et p = u = 0 dans les formules (IV) et (V) définies ci-dessus. II va de soi que dans ces formules (IV) et (V), comme déjà indiqué ci-dessus, les radicaux W peuvent être de nature identique ou différente quand n > 1 et s > 1. Les mélanges de polyorganosiloxanes fonctionnalisés du type de ceux définis cidessus, rentrent dans le cadre de la présente invention. Les polyorganosiloxanes fonctionnalisés du premier type tels que décrits ciavant peuvent être obtenus par le procédé qui consiste à: - d'une part, faire réagir un polyorganosiloxane de départ comprenant des motifs de formule (II) tels que définis supra, dans lesquels W représente l'hydrogène, avec au moins un alcool dont dérive la fonctionnalité Y du motif (I), et utile à la fois comme réactif et comme solvant réactionnel, en présence d'un catalyseur dont au moins l'un des éléments actifs est choisi parmi les métaux de transition, selon un mécanisme de déshydrogénocondensation (1ère phase), - et d'autre part, mettre en oeuvre l'addition du polyorganosiloxane transformé par déshydrogénocondensation sur au moins un composé oléfinique dont dérive la fonctionnalité W du motif (II) selon un mécanisme d'hydrosilylation (2ème phase), en présence d'un catalyseur et de préférence à une température comprise entre 5 et 1 100 oC et plus préférentiellement encore entre 20 et 90 OC. L'une des originalités de ce procédé réside dans l'utilisation de l'alcool correspondant au groupement Y, à la fois comme réactif et comme solvant réactionnel dans l'étape de déshydrogénocondensation. Selon ce procédé, quelle que soit la quantité d'alcool utilisée, il n'est pas possible de transformer toutes les fonctions SiW avec W = H du polyorganosiloxane de départ. Ainsi, après un certain taux de conversion limite, qui varie selon les conditions réactionnelles la stoechiométrie et la nature des réactifs, les SiH résiduels deviennent inactifs vis-à-vis de la déshydrogénocondensation. Par exemple, en présence d'éthanol, le taux de transformation des fonctions SiH initiales, plafonne à 66 %. Cette déshydrogénocondensation originale conduit donc à un polyorganosiloxane comportant au moins une fonctionnalité rapportée et des fonctions SiH libres, et permettant d'accéder au polyorganosiloxane multifonctionnel, comme décrit dans ce qui suit. De façon privilégiée, les alcools mis en oeuvre sont des alcanols linéaires ou ramifiés monohydroxylés (primaire, secondaire, ou tertiaire, de préférence primaire), choisis de préférence parmi la liste suivante : méthanol, éthanol, (iso)propanol, (n)butanol, l'éthanol étant préféré. Concemant le catalyseur, il est avantageusement choisi parmi ceux contenant au moins l'un des éléments suivants: Pt, Rh, Ru, Pd, Ni et leurs associations, ce catalyseur étant éventuellement couplé à un support inerte ou non. Le catalyseur peut avantageusement être pris dans la famille des catalyseurs au platine utilisés traditionnellement pour réaliser des réactions d'hydrosilylation. Ces catalyseurs platiniques sont amplement décrits dans la littérature. On peut en particulier citer les complexes du platine et d'un produit organique décrits dans les brevets américains US-A-3 159 601, US-A-3 159 602, US-A-3 220 972 et les brevets européens EP-A-57 459 EP-188 978 et EP-A-190 530 ainsi que les complexes du platine et d'organopolysiloxane vinylé décrit dans les brevets américains US-A-3 419 593, US-A-3 715 334, US-A-3 377 432 et US-A-3 814 730. Le catalyseur de karstedt est un exemple de catalyseur platinique approprié pour le procédé selon l'invention. (Brevet US-A-3 775 452 Karstedt). Les catalyseurs à base de nickel, comme par exemple le nickel de raney, constituent une alternative possible aux catalyseurs platiniques. S'agissant des conditions réactionnelles, la désydrogénocondensation peut être réalisée dans une large gamme de température allant, par exemple, de O à 200 OC, mais il est clair que l'on préfère qu'elle s'effectue à une température comprise entre 20 et 80 OC de préférence entre 40 et 70oC. La deuxième phase du procédé consiste en une réaction d'addition du polyorganosiloxane intermédiaire hydrogéné et produit par deshydrogénocondensation, sur au moins un composé oléfinique porteur d'au moins une liaison ,. II s'agit d'un mécanisme d'hydrosilylation, en présence d'un catalyseur et, de préférence, à une température comprise entre 5 et 100 OC et plus préférentiellement encore entre 20 et 90 oC. Selon une méthodologie préférée, on initie l'hydrosilylation en ajoutant le composé oléfinique dont dérive le radical W tel que défini ci-dessus, au polyorganosiloxane alcoxylé intermédiaire une fois que la déshydrogénocondensation est terminée. En pratique, cet ajout peut se faire lorsque le dégagement d'hydrogène a cessé. L'alcène réactif peut être formé par un mélange de produits comportant une seule ou plusieurs espèces précurseurs de radicaux W, qui déterminent la multifonctionnalité du polyorganosiloxane final. Dans le cas où l'on prévoit plusieurs espèces W, on laisse, de préférence, d'abord réagir l'alcène correspondant à la seconde fonctionnalité, puis une fois que celui-ci a totalement réagi, on incorpore l'alcène correspondant à la troisième fonctionnalité et ainsi de suite. Au lieu d'être incorporé au milieu réactionnel après la déshydrogénocondensation, le composé oléfinique précurseur de W peut être mis en oeuvre avant que ne débute cette première phase du procédé, ou bien encore pendant celle-ci Selon une mise en oeuvre préférée du procédé, on fait en sorte que l'hydrosilylation soit catalysée par au moins une partie du catalyseur de déshydrogénocondensation et, de préférence, exclusivement par ce catalyseur. Les composés oléfiniques mis en oeuvre, peuvent être aisément déduits de la définition de W donnée ci-avant. Le choix quant à ce radical est déterminé par les applications visées (une ou plusieurs fonctionnalités différentes). La phase d'hydrosilylation peut se dérouler, avantageusement, à température ambiante et en masse ou en solution, par exemple dans l'alcool qui a servi de solvant et de réactif à la réaction de déshydrogénocondensation. En fin de réactions, les polyorganosiloxanes bruts qui sont obtenus peuvent être purifiés notamment par passage sur une colonne remplie d'une résine échangeuse d'ions et/ou par simple dévolatilisation des réactifs introduits en excès et éventuellement du solvant mis en oeuvre, par un chauffage opéré entre 100 et 180 OC sous pression réduite. Avantageusement, le polyorganosiloxane de départ est sélectionné parmi ceux répondant à la formule suivante (vu): dans laquelle: - les symboles R sont identiques ou différents et sont tels que définis supra en légende à la formule des motifs (I) et (II), - les symboles Z' sont identiques ou différents et correspondent à R ou à rhydrogène, - v est un entier ou un décimal 2 0 définissable comme suit : v = n + m + q ; n, m et q répondant aux définitions données supra en légende de la formule (IV), avec la condition selon laquelle si v = 0, alors w 2 1 et les deux radicaux Z' correspondent à l'hydrogène, - w répond à la même définition que celle de p donnée supra en légende de la formule (IV). Les polyorganosiloxanes de départ servant, par exemple, à la préparation des produits fonctionnalisés cycliques sont ceux sélectionnés parmi ceux répondant à la formule moyenne suivante (Vll): dans laquelle: - les symboles R sont identiques ou différents et sont tels que définis supra, en légende à la formule des motifs (I) et (II), - o répond à la même définition que celle de u donnée supra, en légende de la formule (V), - y est un entier ou un décimal 2 0, définissable comme suit : y = r + s + t et y + u 2 3. r, s, t et u répondant aux définitions données supra en légende de la formule (V). Selon une deuxième variante de l'invention, un second type de polyorganosiloxane fonctionnalisé peut être greffé à la surface des particules. Ce second type de polyorganosiloxane fonctionnalisé présente une composition moyenne de formule (A): WmR4,Si(OR 5) p04-m-n-p)/2(A) formule dans laquelle: - R4 représente un radical hydrocarboné monovalent choisi parmi les alkyles linéaires ou ramifiés ayant de 1 à 8 atomes de carbone, - W est un goupe organique choisi parmi : les alkényles substitués ou non, les époxy, les groupes (meth)acryloxy, les groupes amino, les groupes hydroxyle, les groupes siloxy, les éthers, les cétones, les esters, les mercaptoalkyles, les phosphorés, des parties de polymères comprenant des unités récurrentes aromatiques vinyliques, éthers, amides; - R5 représente un atome d'hydrogène, un radical alkyle ou alkényle ayant de 1 à 15 atomes de carbone; - 0 - OSns2 - 0 - 0 Les polyorganosiloxanes du second type peuvent être obtenus par le procédé tel que défini dans la demande EP-A-0 642245. Ces polyorganosiloxanes peuvent être linéaires, branchés, cycliques ou des mélanges de ces structures. De preférence, les polyorganosiloxanes fonctionnalisés greffés à la surface des particules présentent au moins un groupement fonctionnel W qui est un groupement compatible avec un polymère thermoplastique. On entend par groupement compatible avec un polymère thermoplastique un groupement qui permet le mouillage des particules par un tel polymère ou un groupement qui présente une réactivité avec ledit polymère thermoplastique. L'homme du métier connaît les groupements compatibles avec chaque type de themoplastique. Comme exemple de groupements W compatibles avec les polymères thermoplastiques, on peut citer: - les alkyls en C7 - C18 compatibles avec les polyoléfines, - les acryliques compatibles avec les PVC (polychlorures de vinyle) et les PVDF. Selon l'invention, la teneur en poids d'une particule en polyorganosiloxane fonctionnalisé, exprimée en SiO2, est en général d'au moins 0,1 % par rapport au poids de la particule traitée, de préférence d'au plus 5 %, encore plus préférentiellement d'au plus 3 %. Cette teneur est mesurée par fluorescence X. Les particules minérales selon l'invention peuvent être choisies parmi les particules de nature pigmentaire et en particulier les particules de dioxyde de titane et de sulfures de terres rares, notamment les sulfures d'alcalins et d'alcalino-terreux. Il peut s'agir par exemple des particules décrites dans EP-A-0 545 746 et EP-A-0 680 930. La taille des particules selon l'invention peut être variable selon l'application à laquelle elles sont destinées. Si l'on souhaite utiliser les particules en tant que pigments, la taille d'une particule est une taille caractérisitique d'une application pigmentaire, par exemple d'au plus 1 ijm pour le dioxde de titane. Cependant, il est également possible de traiter des particules de taille inférieure, par exemple des nanoparticules présentant une taille inférieure à 100 nm et de même nature chimique que des particules pigmentaires. Les particules de taille nanométriques présentent alors elles aussi l'avantage de pouvoir être facilement incorporées dans un polymère thermoplastique. II s'agit d'une manière particulièrement avantageuse du dioxyde de titane. Il peut se présenter sous différentes formes cristallines et notamment sous forme rutile. De préférence, les particules de dioxyde de titane présentent une taille comprise entre 0,2 et 0,4 lim. Les particules selon l'invention présentent l'avantage de pouvoir être facilement incorporées dans des mélanges de polymères thermoplastiques à teneur élevée en particules sans qu'il y ait besoin de moyens d'agitation de forte puissance. L'invention conceme aussi des procédés de préparation des particules selon l'invention Un premier mode de préparation consiste à réaliser les étapes suivantes; - on met en suspension des particules minérales dans le polyorganosiloxane fonctionnalisé, - on filtre les particules, - on sèche, et on micronise éventuellement, les particules. La suspension de particules peut présenter une concentration variée pouvant aller jusqu'à 900 g/l. Le polyorganosiloxane fonctionnalisé peut être utilisé pur ou en solution. Le solvant de la solution de poylorganosiloxane fonctionnalisé peut être choisi parmi : les organopolysiloxanes cycliques volatils (octaméthylcyclotétrasiloxane, décaméthylcyclopentasiloxane, ...), les huiles polydiméthylsiloxanes courtes (viscosité inférieure à 100 mPa.s), l'hexaméthyidisiloxane, les cétones (méthyléthylcétone, ...), les éthers (éther diéthylique, ...), les esters (myristate d'isopropyle, acétate d'éthyle, ...), certains solvants chlorés ou chlorofluorés (chlorure de méthylène, chloroforme, ...), les paraffines trés ramifiées (huiles blanches à base d'isoalcanes et de cycloalcanes, ...), les alcools. Après avoir réalisé cette dispersion, les particules sont filtrées et séchées à une température de l'ordre de 100 "C. Enfin, les particules sont éventuellement micronisées au diamètre final souhaité. Selon un deuxième mode de préparation des particules selon l'invention, on réalise les étapes suivantes: - on pulvérise le polyorganosiloxane fonctionnalisé sur des particules minérales, - on sèche, et on micronise éventuellement, les particules. Là encore, le polyorganosiloxane peut être utilisé seul ou en solution. Dans ce dernier cas, la solution de polyorganosiloxane est de même nature que celle du premier mode de préparation. Le polyorganosiloxane est pulvérisé sur les particules qui se présentent sous forme de poudre. Les particules sont ensuite séchées de la même manière que dans le premier mode de préparation. Selon un troisième mode de préparation des particules, on micronise des particules minérales en introduisant le polyorganosiloxane fonctionnalisé dans les buses de micronisation. Le polyorganosiloxane peut encore être utilisé seul ou en solution. La solution de polyorganosiloxane utilisée est la même que dans les modes précédents de préparation. Les particules selon l'invention peuvent également être préparées par un procédé de lit fluidisé ou encore à l Les compositions comprennent au moins un polymère thermoplastique et des particules traitées par un polyorganosiloxane, le groupement fonctionnel W étant compatible avec le polymère des compositions. Les polymères thermoplastiques peuvent être par exemple des polyesters, polyamides, polycarbonates, PPS, PEEK, du polystyrène, du chlorure de polyvinyle, de l'alcool polyvinylique, les copolymères styrène-acrylonitrile, acrylonitrile-butadiènestyrène (ABS), les polymères acryliques notamment le polyméthacrylate de méthyle, les polyoléfines telles que le polyéthylène, le polypropylène, le polybutène, le polyméthylpentène, les dérivés cellulosiques, tels que par exemple l'acétate de cellulose, l'acéto-butyrate de cellulose, i'éthylcellulose, les polyamides dont le polyamide 6-6, .. ; leurs mélanges ou lesdits polymères fonctionnalisés (fonctions anhydride maléique,...), leurs isomères... II peut s'agir également des polymères fluorés (PTFE, PVDF), des polycarbonates, des polyimides. L'invention concerne en particulier une composition comprenant au moins une polyoléfine et des particules traitées par un polyorganosiloxane dont les groupes organiques W sont des groupements alkyles en C3-C18, de préférence en C7 - C18. L'invention conceme notamment une telle composition comprenant au moins une polyoléfine et des particules de pigments de dioxyde de titane traitées par un polyorganosiloxane dont les groupes organiques W sont des groupements alkyles en C3 - C18 comprenant au moins 70 % en poids de particules, de préférence au moins 75 %, encore plus préférentiellement au moins 80 %. De telles compositions sont des compositions pour mélange-maître. De telles compositions peuvent aussi comprendre des additifs tels que des lubrifiants, des additifs tenue lumière, ... Elles sont obtenues par mélange des particules selon l'invention dans le polymère fondu à l'aide d'une extrudeuse double vis ou d'un mélangeur interne tel que par exemple un plastographe de Brabender. L'invention concerne en outre l'utilisation des particules dans les polymères thermoplastiques. L'incorporation des particules selon l'invention peut se faire directement dans les polymères thermoplastiques ou par l'intermédiaire de mélanges maîtres. S'il s'agit de particules de pigments, la concentration des particules selon l'invention dans les polymères thermoplastiques est celle d'un pigment classique : elle est de l'ordre de 0,1 à 20 % en poids par rapport aux polymères thermoplastiques. L'invention concerne aussi les objets obtenus à partir de polymères thermoplastiques et comprenant des particules selon l'invention. Les particules selon l'invention peuvent également être utilisées dans des formulations pour peintures solvants ou peinture siliconées (les silicones étant utilisés en tant que liants ou en tant qu'additifs). Les exemples suivants illustrent l'invention sans en limiter toutefois sa portée. EXEMPLES EXEMPLE 1 Préparation d'un premier polyorganosiloxane à fonctionnalités Si-QEt et Si Octyle Dans un ballon tricol de 500 ml équipé d'une agitation mécanique, d'un thermomètre, et d'une ampoule de coulée, on charge sous atmosphère d'azote 300 ml d'éthanol préalablement séché sur tamis moléculaire 3 Angström, et 10 ul de catalyseur de KARSTEDT (10 % dans l'hexane). Le mélange est agité à 65"C et on commence à ajouter goutte à goutte le polyméthylhydrosiloxane (40 g, dpn = 50). On observe un dégagement d'hydrogène important. La vitesse de coulée du fluide Si-H est réglée pour contrôler le débit d'hydrogène et l'exothermie de la réaction. En fin de coulée, le mélange est laissé pendant une heure sous agitation. On prépare ainsi le polyorganosiloxane à fonctionnalités Si-OEt et Si-H (POS SiOEt/SiH), correspondant à la fomule moyenne suivante: Au mélange réactionnel obtenu, on coule goutte à goutte 36 g d'octène-1. Après addition, on chauffe le mélange réactionnel à 60"C jusqu'à ce que toutes les fonctions Si-H soient consommées. On évapore ensuite l'excès d'alcool et d'octène. On récupère 80 g d'huile limpide et légèrement colorée. L'analyse RMN révèle la structure suivante: Traitement de particules de dioxyde de titane On prépare des particules de dioxyde de titane selon l'invention: - on part de particules de dioxyde de titane rutile de taille 0,14 pm, préalablement traitées par un traitement inorganique à base d'alumine (1 % en poids par rapport au TiO2) et de silice (0,6 % en poids par rapport au TiO2). - on pulvérise sur les particules de dioxyde de titane le polyorganosiloxane obtenu précédemment en solution dans l'acétate d'éthyle. - on sèche ensuite les particules obtenues à 110"C pendant 12 h, puis on micronise les particules. On obtient des particules de dioxyde de titane dont la teneur en poids en polyorganosiloxane est de 1 % exprimé en SiO2 par rapport au poids des particules de TiO2 traitées. Utilisation des particules traitées dans du polyéthylène basse densité (PEbd). On fait fondre le polymère à une température de 180"C dans un plastographe interne de type Brabender sous une vitesse de 40 tours/min. Au bout de 10 min, on introduit les particules de dioxyde de titane traitées de manière à ce que la teneur en poids des particules dans le mélange soit de 85 %. On observe alors que la valeur du couple monte puis redescend à une valeur d'équilibre. Le tracé de la courbe du couple en fonction du temps présente donc au temps 10 min un pic dit pic d'énergie d'incorporation. L'énergie d'incorporation des particules de dioxyde de titane traitées correspond à l'intégrale de ce pic en prenant comme ligne de base la valeur du couple final à l'équilibre après incorporation du titane. Cette énergie est dans le cadre de cet exemple de 6 J. EXEMPLE 2 Préparation d'un polyorganosiloxane à fonctionnalités SiXEt et Sivinylcyclohexényle On procède comme à l'exemple 1, mais on remplace l'octène-1 par du vinyl4 cyclohexène-1. Les quantités de réactifs utilisés sont les suivantes: - POS SiOEt/SiH = 100 g - vinyl4 cyclohexène-1 = 39,16 g - catalyseur Karstedt initial = 10 mg. La température du milieu réactionnel est maintenue à environ 80 - 85 OC. On récupère 130 g d'une huile limpide légèrement jaunie de formule: Traitement de particules de dioxyde de titane On traite les mêmes particules de dioxyde de titane que dans l'exemple 1 par ce polyorganosiloxane fonctionnalisé selon la même méthode que dans l'exemple 1 de façon à ce que l'on obtienne des particules de dioxyde de titane dont la teneur en poids en polyorganosiloxane est de 2 % exprimé en SiO2 par rapport aux particules de TiO2 traitées. Utilisation des particules traitées dans du polyéthylène basse densité (PEbd). On fait fondre le PEbd à une température de 1800C dans un plastographe inteme de type Brabender sous une vitesse de 40 tours/min. Au bout de 10 min, on introduit les particules de dioxyde de titane traitées jusqu'à ce que leur teneur en poids dans le mélange atteigne 85 %. Selon la méthode de l'exemple 1, on mesure une énergie d'incorporation de 3 J. EXEMPLE COMPARATIF 3 Traitement de particules de dioxyde de titane On traite les mêmes particules de dioxyde de titane que dans l'exemple 1 par du polydiméthylsiloxane (PDMS)(Rhodorsil 47V50 commercialisé par Rhone-Poulenc) selon la même méthode que dans l'exemple 1 de façon à ce que l'on obtienne des particules de dioxyde de titane dont la teneur en poids en PDMS est de 0,5 % exprimé en SiO2 par rapport aux particules de TiO2 traitées. Utilisation des particules traitées dans du polyéthylène basse densité (PEbd). On fait fondre le PEbd à une température de 180"C dans un plastographe inteme de type Brabender sous une vitesse de 40 tours/min. Au bout de 10 min, on introduit les particules de dioxyde de titane traitées jusqu'à ce que leur teneur en poids dans le mélange atteigne 85 %. Selon la méthode de l'exemple 1, on mesure une énergie d'incorporation de 45 J. REVENDICATIONS 1. Particules minérales, à l'exception de la silice, caractérisées en ce qu'elles comprennent au moins un polyorganosiloxane fonctionnalisé greffé sur tout ou partie de leur surface, ledit polyorganosiloxane étant fonctionnalisé par: - au moins un groupe alcoxy et/ou hydroxy, - et au moins un groupe organique W choisi parmi les aikyles, les alkényles, les mercaptoalkyles, les sulfoxydes, les époxy, les groupes (meth)acryloxy, les groupes amino, les groupes hydroxyle, les groupes siloxy, les éthers, les cétones, les esters, les phosphorés, des parties de polymères comprenant des unités récurrentes aromatiques vinyliques, éthers, amides ou sulfuriques. 2. Particules selon la revendication 1, caractérisées en ce que le polyorganosiloxane fonctionnalisé comprend, par molécule: - a - d'une part, au moins un motif siloxyle fonctionnel de formule (1): (I) Ra Y Si ( )(3-a)/2 dans laquelle * a = 0, 1 ou 2 * R est un radical hydrocarboné monovalent choisi parmi les alkyles linéaires ou ramifiés, ayant de 1 à 6 atomes en particulier le méthyle, l'éthyle, le propyle le butyle et/ou parmi les aryles et en particulier le phényle, le méthyle étant plus particulièrement préféré, les radicaux R étant identiques ou différents quand a = 2. * Y est un radical alcoxyle linéaire ou ramifié choisi, de préférence, parmi les alcoxyles en C1 -C1 5, en particulier C1 -C6 le méthoxyle, I'éthoxyle et le(iso)propoxyle étant plus particulièrement retenus, - ,8 - et d'autre part, au moins un motif siloxyle fonctionnel de formule O'): (II) Rb WSi(0)(3-b)/2 dans laquelle * b = 0,1 ou 2, * R répond à la même définition que celle donnée supra pour le substituant R du motif (I) et peut être identique ou différent de ce premier, * W est un radical hydrocarboné monovalent ayant de 2 à 30 atomes de carbone et éventuellement des atomes de S et/ou O et constituant un reste fonctionnel, relié au silicium par une liaison Si-C, ce reste étant choisi parmi les groupes suivants: (i) un groupe alkyle, linéaire ou ramifié, comprenant au moins 7 atomes de carbone, (2i) un groupe alkényle en C2-C20, linéaire ou ramifié, comportant une ou plusieurs doubles liaisons dans la (ou les) et/ou en extrémité(s) de chaîne(s), lesdites doubles liaisons étant de préférence conjuguées et/ou associées à au moins un groupement activateur situé en a et avantageusement constitué par un étheroxyde ou un thioéther, (3i) un groupe mono ou bicyclique aliphatique insaturé comportant 5 à 20 atomes de carbone cycliques et une ou deux double(s) liaison(s) éthyléniques dans le cycle éventuellement substituée(s) par un ou deux groupe(s) alkyle(s) linéaire(s) ou ramifiée(s) en C1-C3, ledit groupe cyclique étant éventuellement relié au silicium par l'intermédiaire d'un radical alkylène linéaire ou ramifié en C2-C10, (4i) un groupe mercaptoalkyle de formule: ~R1~S~A (4i) dans laquelle * R1 représente un radical alkylène en C2-C10, linéaire ou ramifié, comprenant éventuellement au moins un hétéroatome oxygéné ou un radical alkylènecycloalkylène dont la partie alkylène a la même définition que celle donnée juste ciavant et la partie cyclique comporte 5 à 10 atomes de carbone et est éventuellement substituée par un ou deux groupe(s) alkyle(s) linéaire(s) ou ramifié(s) en C1-C3, * A correspond: soit à l'hydrogène, soit à un groupement M masquant relié à S par une liaison labile dans des conditions données et permettant le remplacement de M par H ou la création d'une espèce active -R1 (5i) un groupe comprenant une entité polysulfurique et répondant à la formule suivante: - R2 (S-)x R3 (5i) avec *x=1 à6, * R2 ayant la définition que R supra, * R3 est un alkyle en C1 -C10 linéaire ou ramifié, (6i) un groupe comportant au moins un cycle, dont au moins l'un des éléments est un atome de soufre, et répondant aux formules ci-dessous: dans lesquelles *i = 0,1 ou 2etj = 1 à6 * les substituants R4 et R5 sont des radicaux divalents tels que définis supra pour R, (7i) un groupe sulfoxyde de formule: dans laquelle le symbole R1 et M ont les définitions données ci-avant pour la formule (4i); - Y - et éventuellement au moins un motif siloxyle de formule (III): (III) Rc Hd Si (0)(4- dans laquelle * c = 0, 1, 2 ou 3, d = 0 ou 1 et c + d * les substituants R3 étant tels que définis ci-dessus dans les motifs (I) et (II). 3. Particules selon la revendication 2, caractérisées en ce que le groupe organique W du motif (II) du polyorganosiloxane fonctionnalisé est choisi parmi les radicaux suivants: - un radical alkyle (i) comprenant de 8 à 30 atomes de carbone et choisi de préférence parmi les radicaux alkyles suivants: octyle, dodécyle, undécyle, tridécyle; - un radical (2i) en C6-C10, comportant une double liaison, et éventuellement une autre conjuguée à la première, ledit radical étant avantageusement l'hexènyle ou le dodècényle; - un radical (3i) monocyclique en C5-C6, de préférence le cyclohexényle ou le méthyl-1 cyclohexène-1 yle, éventuellement relié au silicium par l'intermédiaire d'un radical alkylène linéaire ou ramifié en C2-C6, de préférence -CH2-CH2-, -CH2-CH(CH3)-, -(CH2)3-. 4. Particules selon la revendication 2 ou 3, caractérisées en ce que le polyorganosiloxane fonctionnalisé est constitué par un copolymère linéaire, statistique, séquencé ou à blocs, de formule moyenne suivante (IV): dans laquelle: - les symboles Y, W et R sont tels que définis dans les revendications 2 et 3, - le symbole Z est un radical monovalent choisi parmi les radicaux formés par l'hydrogène et parmi ceux répondant aux définitions de R, Y et W, - la somme m + n + p + q 2 3, de préférence comprise entre 3 et 100; le cas de figure dans lequel p = q = 0, m # 1 et n # 50 étant plus particulièrement préféré, - 0 # m # 100, de préférence 1 # m # 50 - 0 # n # 100, de préférence 1 s n s 50 - 0 # p # 20, de préférence 0 I p 5 10 - 0 q 140, de préférence 0 I q 120 - avec les conditions selon lesquelles: Si m = 0, au moins l'un des substituants Z correspond à un radical répondant à la définition caractérisant Y, si n = 0, au moins l'un des substituants Z correspond à un radical répondant à la définition caractérisant W, et si m = n = 0 et p + q 2 1, alors l'un des substituants Z correspond à un radical répondant à la définition caractérisant Y et l'autre des substituants Z correspondant à la définition caractérisant W. 5. Particules selon la revendication 2 ou 3 caractérisées en ce que le polyorganosiloxane fonctionnalisé est constitué par un copolymère cyclique de formule moyenne suivante (V): dans laquelle Y, W et R sont tels que définis dans les revendications 2 et 3, et avec r, s, t et u représentant des nombres entiers ou décimaux positifs: - la somme r + s + t + u # 3, de préférence comprise entre 3 et 8, le cas de figure dans lequel t = u = 0 étant plus particulièrement préféré, - 1 # r # 8, de préférence 1 # r -1 s ss8,depréférence1 # s I 4 - 0 # t I 8, de préférence 0 # t # 4 - 0 # u # 8, de préférence 0 # u # 4. 6. Particules selon la revendication 1, caractérisées en ce que le polyorganosiloxane fonctionnalisé présente une composition moyenne de formule (A): WmR4nSi(OR5)pO(4-m-n -p)/2 (A) formule dans laquelle: - R4 représente un radical hydrocarboné monovalent choisi parmi les alkyles linéaires ou ramifiés ayant de 1 à 8 atomes de carbone, - W est un goupe organique choisi parmi: les alkényles substitués ou non, les époxy, les groupes (meth)acryloxy, les groupes amino, les groupes hydroxyle, les groupes siloxy, les éthers, les cétones, les esters, les mercaptoalkyles, les phosphorés, des parties de polymères comprenant des unités récurrentes aromatiques vinyliques, éthers, amides; - R5 représente un atome d'hydrogène, un radical alkyle ou alkényle ayant de 1 à 15 atomes de carbone; -0 8. Particules selon l'une des revendications précédentes, caractérisées en ce qu'il s'agit de particules de dioxyde de titane ou de sulfures de terres rares. 9. Particules selon l'une quelconque des revendications précédentes, caractérisées en ce qu'il s'agit de particules de dioxyde de titane de taille comprise entre 0,2 et 0,4 pm. 10. Procédé de préparation de particules selon l'une des revendications précédentes caractérisé en ce que: - on met en suspension des particules minérales dans le polyorganosiloxane fonctionnalisé, - on filtre les particules, - on sèche, et on micronise éventuellement, les particules. 11. Procédé de préparation de particules selon l'une des revendications 1 à 9 caractérisé en ce que: - on pulvérise le polyorganosiloxane fonctionnalisé sur des particules minérales, - on sèche, et on micronise éventuellement, les particules. 12. Procédé de préparation de particules selon l'une des revendications 1 à 9 caractérisé en ce qu'on micronise des particules minérales en introduisant le polyorganosiloxane fonctionnalisé dans les buses de micronisation. 13. Procédé de préparation de particules selon l'une des revendications 10, 1 1 ou 12, caractérisé en ce que les particules minérales à traiter par le polyorganosiloxane fonctionnalisé présentent un traitement de surface à base d'oxyhydroxydes de Al2O3, TiO2, ZrO2, P205, SiO2, CeO2. 14. Composition caractérisée en ce qu'elle comprend au moins une polyoléfine et des particules selon l'une des revendications 1 à 5 et 7 à 9, le polyorganosiloxane fonctionnel greffé à la surface des particules présentant au moins un groupe organique W alkyle en C3 - C18 15. Composition selon la revendication 14 caractérisée en ce qu'elle comprend au moins 70 % en poids de particules de dioxyde de titane. 16. Utilisation dans les polymères thermoplastiques des particules selon l'une des revendications 1 à 9. 17. Objet obtenus à partir de polymères thermoplastiques caractérisé en ce qu'il comprend des particules selon l'une des revendications 1 à 9. 18. Utilisation des particules selon l'une quelconque des revendications 1 à 9 dans des formulations pour peinture.